(57)【要約】【課題】シール特性及び摺動特性に優れるシール部材を提供する。【解決手段】シール部材は、フッ素系エラストマーとフッ素樹脂とを含む複合材料から成る。上記フッ素樹脂は、ポリテトラフルオロエチレン（ＰＴＦＥ）と、テトラフルオロエチレン・パーフルオロアルキルビニルエーテル共重合体（ＰＦＡ）と、テトラフルオロエチレン・ヘキサフルオロプロピレン共重合体（ＦＥＰ）と、テトラフルオロエチレン・エチレン共重合体（ＥＴＦＥ）とのうちの少なくとも１つを有する。上記シール部材の１５０℃における圧縮永久歪みが９０％以下である。
2015141442.tif 000002
【特許請求の範囲】
【請求項１】
フッ素系エラストマーと、
ポリテトラフルオロエチレン（ＰＴＦＥ）と、テトラフルオロエチレン・パーフルオロアルキルビニルエーテル共重合体（ＰＦＡ）と、テトラフルオロエチレン・ヘキサフルオロプロピレン共重合体（ＦＥＰ）と、テトラフルオロエチレン・エチレン共重合体（ＥＴＦＥ）とのうちの少なくとも１つを有するフッ素樹脂と
を含む複合材料から成り、
１５０℃における圧縮永久歪みが９０％以下である
シール部材。
【請求項２】
請求項１に記載のシール部材であって、
１５０℃における圧縮永久歪みが４０％以下である
シール部材。
【請求項３】
請求項１又は２に記載のシール部材であって、
前記複合材料が２０重量％以上４０重量％以下の前記フッ素樹脂を含む
シール部材。
【請求項４】
請求項１から３のいずれか１項に記載のシール部材であって、
前記フッ素樹脂は粒径が１０μｍ以下である
シール部材。
【請求項５】
請求項１から４のいずれか１項に記載のシール部材であって、
リング状に成形されている
シール部材。
【請求項６】
１５０℃における圧縮永久歪みが２０％以下のフッ素系エラストマーと、
ポリテトラフルオロエチレン（ＰＴＦＥ）と、テトラフルオロエチレン・パーフルオロアルキルビニルエーテル共重合体（ＰＦＡ）と、テトラフルオロエチレン・ヘキサフルオロプロピレン共重合体（ＦＥＰ）と、テトラフルオロエチレン・エチレン共重合体（ＥＴＦＥ）とのうちの少なくとも１つを有するフッ素樹脂と
を用意し、
前記フッ素系エラストマーと前記フッ素樹脂との混練を行い、
前記混練により得られる混練体を成形する
シール部材の製造方法。
【発明の詳細な説明】
【技術分野】
【０００１】
本発明は、油圧機器に用いられるシール部材及びその製造方法に関する。
【背景技術】
【０００２】
油圧式の無段変速機などの各種油圧機器が搭載された自動車が知られている。これらの油圧機器には、オイルをシールするためのシールリングが用いられる。シールリングは、例えば、ハウジングに挿通されるシャフトに嵌め込まれ、ハウジングとシャフトとの間を封止する。【０００３】
シールリングは、ハウジングとシャフトとの間の高いシール特性を実現するために、ハウジング及びシャフトに隙間なく密着可能であることが好ましい。このため、シールリングは、ゴム弾性を有するエラストマーで形成される場合がある。特許文献１，２には、エラストマーで形成されたシールリングが開示されている。
【先行技術文献】
【特許文献】
【０００４】
【特許文献１】特開２０１２−２５５４９５号公報
【特許文献２】特開２０１３−１９４８８４号公報
【発明の概要】
【発明が解決しようとする課題】
【０００５】
油圧機器が搭載された自動車では、燃費向上のため、油圧機器の駆動損失の低減が望まれている。【０００６】
シールリングは、油圧機器の駆動時に、ハウジングやシャフトに対して往復摺動する。このため、油圧機器には、シールリングとハウジングとの間の摩擦力や、シールリングとシャフトとの間の摩擦力による駆動損失である摩擦損失（フリクションロス）が生じる。したがって、シールリングは、油圧機器の摩擦損失を低減するために、高い摺動特性を有することが好ましい。【０００７】
しかしながら、エラストマーは、一般的に、ゴム弾性に富むものの、摩擦係数が高い。このため、エラストマーにより形成されたシールリングでは、高いシール特性が得られやすいものの、高い摺動特性が得られにくい。【０００８】
以上のような事情に鑑み、本発明の目的は、シール特性及び摺動特性に優れるシール部材及びその製造方法を提供することにある。
【課題を解決するための手段】
【０００９】
上記目的を達成するため、本発明の一形態に係るシール部材は、フッ素系エラストマーとフッ素樹脂とを含む複合材料から成る。
上記フッ素樹脂は、ポリテトラフルオロエチレン（ＰＴＦＥ）と、テトラフルオロエチレン・パーフルオロアルキルビニルエーテル共重合体（ＰＦＡ）と、テトラフルオロエチレン・ヘキサフルオロプロピレン共重合体（ＦＥＰ）と、テトラフルオロエチレン・エチレン共重合体（ＥＴＦＥ）とのうちの少なくとも１つを有する。
上記シール部材の１５０℃における圧縮永久歪みが９０％以下である。
この構成により、シール特性及び摺動特性に優れるシール部材を提供することができる。【００１０】
上記複合材料が２０重量％以上４０重量％以下の上記フッ素樹脂を含んでもよい。
この構成により、シール特性と摺動特性とのバランスが良好なシール部材を提供することができる。【００１１】
上記フッ素樹脂の粒径が１０μｍ以下であってもよい。
この構成により、更に摺動特性に優れるシール部材を提供することができる。【００１２】
上記シール部材はリング状に成形されていてもよい。
この構成により、シール特性及び摺動特性に優れるシールリングを提供することができる。【００１３】
また、本発明の一形態に係るシール部材の製造方法では、１５０℃における圧縮永久歪みが２０％以下のフッ素系エラストマーと、フッ素樹脂とを用意する。
上記フッ素樹脂は、ポリテトラフルオロエチレン（ＰＴＦＥ）と、テトラフルオロエチレン・パーフルオロアルキルビニルエーテル共重合体（ＰＦＡ）と、テトラフルオロエチレン・ヘキサフルオロプロピレン共重合体（ＦＥＰ）と、テトラフルオロエチレン・エチレン共重合体（ＥＴＦＥ）とのうちの少なくとも１つを有する。
上記フッ素系エラストマーと上記フッ素樹脂との混練を行う。
上記混練により得られる材料を成形する。
この構成により、シール特性及び摺動特性に優れるシール部材の製造方法を提供することができる。
【発明の効果】
【００１４】
シール特性及び摺動特性に優れるシール部材及びその製造方法を提供することができる。
【図面の簡単な説明】
【００１５】
【図１】シールリングの圧縮永久歪みを示したグラフである。
【図２Ａ】シールリングの静摩擦係数を示したグラフである。
【図２Ｂ】シールリングの動摩擦係数を示したグラフである。
【図３】シールリングのショアＡ硬度を示したグラフである。
【図４Ａ】シールリングの引っ張り強度を示したグラフである。
【図４Ｂ】シールリングの伸び率を示したグラフである。
【図５Ａ】摩耗試験前のシールリングの表面を示した写真である。
【図５Ｂ】摩耗試験後のシールリングの表面を示した写真である。
【発明を実施するための形態】
【００１６】
以下、図面を参照しながら、本発明の実施形態を説明する。
【００１７】
本発明は、油圧機器に用いられるシール部材全般に適用可能である。したがって、シール部材の形状は任意であるが、本実施形態では、シール部材の一例として、リング状のシール部材であるシールリングについて説明する。
【００１８】
［シールリング］
本実施形態に係るシールリングは、ベース材料であるフッ素系エラストマーと、充填材料であるフッ素樹脂とを含む複合材料から成る。
【００１９】
フッ素系エラストマーは、小さい圧縮永久歪みと、エラストマーとしては低い摩擦係数とを両立可能な点においてシールリング用の材料として有利である。ベース材料として用いるフッ素系エラストマーの圧縮永久歪みはなるべく小さいことが好ましい。具体的には、１５０℃における圧縮永久歪みが２０％以下であるフッ素系エラストマーを用いることができる。
【００２０】
本実施形態に係るフッ素系エラストマーは、成形前にフッ素樹脂との混練が可能であれば特に限定されない。このようなフッ素系エラストマーとしては、例えば、熱硬化性ペースト（液体）や、熱可塑性エラストマーが挙げられる。
【００２１】
本実施形態で採用可能なフッ素系エラストマーとしては、例えば、信越化学工業株式会社の「ＳＩＦＥＬ３０００シリーズ」や、ダイキン工業株式会社の「Ｄｉｅｌ  Ｇ−１０１」や、セントラルガラス株式会社の「セフラルソフト」や、住友スリーエム株式会社の「ＴＨＶ」や、旭硝子株式会社の「ＡＦＬＡＳ」が挙げられる。
【００２２】
特に信越化学工業株式会社のＳＩＦＥＬ３０００シリーズは、ガラス転移点が低く、―５０℃〜２００℃程度の広い温度範囲において安定した性能が維持される点で好ましい。
【００２３】
充分に高い摺動特性を有するシールリングを得るために、シールリングを形成する材料にはフッ素系エラストマーよりも更に低い摩擦係数が要求される。そこで、本実施形態では、ベース材料であるフッ素系エラストマーに充填する充填材料として、低摩擦係数であるフッ素樹脂が用いられる。
【００２４】
フッ素樹脂としては、フッ素系エラストマーの摩擦係数を低減させるように、つまりフッ素系エラストマーに潤滑性を付与するように作用する材料が選択される。フッ素系樹脂は、１種類の材料により構成されていても、複数種類の材料を含んでいてもよい。
【００２５】
本実施形態で採用可能なフッ素樹脂としては、例えば、ポリテトラフルオロエチレン（ＰＴＦＥ）、テトラフルオロエチレン・パーフルオロアルキルビニルエーテル共重合体（ＰＦＡ）、テトラフルオロエチレン・ヘキサフルオロプロピレン共重合体（ＦＥＰ）、エチレン・テトラフルオロエチレン共重合体（ＥＴＦＥ）などが挙げられる。
【００２６】
特に、ＰＴＦＥ、ＰＦＡ、ＦＥＰ、及びＥＴＦＥのうちの少なくとも１つを有するフッ素樹脂を用いた場合に、シールリングの摺動特性が向上することが確認されている。
【００２７】
また、フッ素樹脂は、フッ素系エラストマーに対する分散性を向上させるため、粉末状であることが好ましい。更に、フッ素樹脂は、フッ素系エラストマーにより高い潤滑性を付与するために、平均粒径が１０μｍ以下の微粉末状であることが好ましく、各粒子の粒径が１０μｍ以下であることが更に好ましい。具体的には、フッ素樹脂における各粒子の粒径を１０μｍ以下とし、平均粒径を４〜８μｍとすることができる。
【００２８】
更に、フッ素樹脂は、低分子量であることが好ましい。低分子量のフッ素樹脂は、微粉末化に有利であるとともに、粘つきが発生しにくく、かつ、線維化しにくいためフッ素系エラストマーに対する高い分散性が得られる。以下、フッ素樹脂としてＰＴＦＥを用いた例について説明するが、ＰＴＦＥを他のフッ素樹脂に代えた場合についても、以下に示すＰＴＦＥの場合と同様の結果が得られる。
【００２９】
本実施形態では、低分子量のＰＴＦＥを用い、フッ素系エラストマーにＰＴＦＥを充填（添加）することにより、フッ素系エラストマー単体よりも低い摩擦係数の複合材料が得られた。この複合材料では、ＰＴＦＥの量が２０重量％以上の場合に、より顕著な摩擦係数の低下が得られている。
【００３０】
この複合材料では、ＰＴＦＥの量が多いほど、摩擦係数が低下するものの、圧縮永久歪みが増大してしまう。本実施形態では、シールリングとして充分なシール特性が得られる圧縮永久歪みの範囲内で、複合材料におけるＰＴＦＥの量が決定される。
【００３１】
具体的には、シールリングの１５０℃における圧縮永久歪みが９０％以下である場合に、シールリングの高いシール特性を確保することができる。したがって、シールリングの１５０℃における圧縮永久歪みが９０％以下となるように、複合材料におけるＰＴＦＥの量を決定することが可能である。
【００３２】
本実施形態では、１５０℃における圧縮永久歪みが２０％以下であるフッ素系エラストマーを用いることにより、複合材料におけるＰＴＦＥの量を４０重量％まで増加させた場合にも、シールリングの１５０℃における圧縮永久歪みを９０％以下に抑えることができている。なお、複合材料におけるＰＴＦＥの量を５０重量％まで増加させた場合には、シールリングの１５０℃における圧縮永久歪みが９５％まで増大した。
【００３３】
また、本実施形態に係る複合材料では、１５０℃における圧縮永久歪みが４０％以下であることが特に好ましい。フッ素系エラストマーにＰＴＦＥを添加した複合材料では、一般的に、フッ素系エラストマーに対するＰＴＦＥの量の増加に伴い、圧縮永久歪みが増加し、摩擦係数が低下する傾向が見られる。その点、本実施形態において、ＰＴＦＥの量に対する圧縮永久歪みの変化は、圧縮永久歪みが４０％以下である場合に緩やかとなることが確認されている。つまり、圧縮永久歪みが４０％以下である場合に、摩擦係数の低下が良好に得られる一方で、圧縮永久歪みの増加による悪影響が生じにくい。この現象は、フッ素系エラストマーに対してＰＴＦＥが高分散していることに起因するものと考えられる。
【００３４】
本実施形態においてフッ素系エラストマーに対するＰＴＦＥの高分散が得られた理由としては、例えば、平均粒径が１０μｍ以下で、かつ、低分子量のＰＴＦＥ粉末を用いたことなどが考えられる。つまり、ＰＴＦＥ粉末が小さいことにより、フッ素系エラストマー内において凝集しにくくなる。また、ＰＴＦＥが低分子量であると、初期粘性と初期弾性率が低くなるため、高分子量である場合に比べて混合中に発生する回転熱による粘性及び弾性率の増大が生じにくくなる。これらの複合作用によって、ＰＴＦＥがフッ素系エラストマーに高分散したものと考えられる。
【００３５】
更に、フッ素系エラストマーにＰＴＦＥを添加した複合材料では、圧縮永久歪みが４０％以下の場合には伸び率がほとんど変化しないのに対し、圧縮永久歪みが４０％超えると、圧縮永久歪みの増大に伴って伸び率が低下してしまう。この現象は、圧縮永久歪みが４０％を超える程度にまでＰＴＦＥの量を増加させると、フッ素系エラストマーにおけるＰＴＦＥの量の限界を超え、ＰＴＦＥの凝集が開始することに起因するものと考えられる。
【００３６】
以上述べたように、本実施形態に係る複合材料では、ＰＴＦＥの量を圧縮永久歪みが４０％以下となる量に抑えることにより、圧縮永久歪みの増大及び伸び率の低下を効果的に抑制しつつ、摩擦係数を良好に向上させることが可能である。
【００３７】
このような複合材料で形成したシールリングでは、静摩擦係数及び動摩擦係数のいずれも充分に低く、優れた摺動特性が得られている。
【００３８】
［シールリングの製造方法］
（熱硬化）
ベース材料として熱硬化性フッ素系エラストマーを用いる場合、まず硬化前のフッ素系エラストマーペースト（液体）にＰＴＦＥ粉末を添加し、フッ素系エラストマーとＰＴＦＥ粉末とを充分に混練して混練体を得る。そして、得られた混練体を金型に注入し、金型を加熱することにより金型内の混練体を硬化させる。金型を冷却した後に、金型内からシールリングが得られる。
【００３９】
（射出成形）
ベース材料として熱可塑性フッ素系エラストマーを用いる場合、まずフッ素系エラストマーにＰＴＦＥ粉末を添加し、フッ素系エラストマーとＰＴＦＥ粉末とを充分に混練して混練体を得る。そして、得られた混練体を加熱し、軟化した混練体を金型に充填する。金型を冷却した後に、金型内からシールリングが得られる。
【実施例】
【００４０】
［シールリングの作製］
本実施例では、フッ素系エラストマーとして、ショアＡ硬度が高く、耐圧性に優れる信越化学工業株式会社の「ＳＩＦＥＬ３７０５Ａ／Ｂ」を用いた。このフッ素系エラストマーは、二液タイプの熱硬化性ペーストである。ＰＴＦＥ粉末の平均粒径は４μｍとした。ＰＴＦＥの量は、０，１０，２０，２５，３０，３５，４０重量％の７通りとした。【００４１】
まず、フッ素系エラストマーの一液と、フッ素系エラストマーの二液と、ＰＴＦＥ粉末との混練を行った。この混練は、フッ素系エラストマーとＰＴＦＥ粉末とが良好に混ざり合えばよく、混練機を用いて行っても、手作業で行ってもよい。次に、混練により得られた混練体をシールリング用の金型に充填し、金型の加熱を行った。金型の加熱では、１５０℃にて５〜１０分保持した。これにより、外径２５．０ｍｍ、内径１９．６ｍｍ、厚さ３．２ｍｍの、ＰＴＦＥの量が異なる７種類のシールリングが得られた。【００４２】
［ＰＴＦＥの量の検討］
シールリングにおけるＰＴＦＥの量について、圧縮永久歪み及び摩擦係数の観点から検討した。具体的には、各シールリングについて、１５０℃における圧縮永久歪み、静摩擦係数、及び動摩擦係数の測定を行った。【００４３】
（圧縮永久歪みの測定）
本測定の測定サンプルとしては、射出成型により得られた、長さ５ｍｍ、幅１５ｍｍ、厚さ２ｍｍの試験片を用いた。【００４４】
本測定では、まず、スペーサにより挟んだ測定サンプルを、スペーサ間に加圧力を加えることにより２５％圧縮し、１５０℃で１００時間保持した。その後、スペーサ間の加圧力を解除し、測定サンプルを室温で３０分間静置した。１５０℃における圧縮永久歪みを、以下の式により算出した。
（１５０℃における圧縮永久歪み）＝［（ｔ０−ｔ２）／ｔ０−ｔ１］×１００  ［％］
（ここで、ｔ０：試験前の測定サンプルの厚さ（ｍｍ）、ｔ１：スペーサの厚さ（ｍｍ）、ｔ２：試験後（室温で３０分静置した後）の測定サンプルの厚さ（ｍｍ）である。）【００４５】
図１は各シールリングの圧縮永久歪みを示すグラフである。図１の横軸はＰＴＦＥの量を示している。図１から、１５０℃における圧縮永久歪みは、ＰＴＦＥの量の増加に伴って増大することがわかる。【００４６】
一方で、１５０℃における圧縮永久歪みが９０％を超える場合には、シールリングにおいて充分なシール特性が得られない場合がある。図１を参照すると、ＰＴＦＥの量が４０重量％以下の場合に、１５０℃における圧縮永久歪みが９０％以下となることがわかる。【００４７】
また、１５０℃における圧縮永久歪みが６０％以下である場合に、シールリングにおいてより良好なシール特性が得られる。図１を参照すると、ＰＴＦＥの量が３５重量％以下の場合に、１５０℃における圧縮永久歪みが６０％以下となることがわかる。【００４８】
更に、１５０℃における圧縮永久歪みが４５％以下である場合に、シールリングにおいて特に良好なシール特性が得られる。図１を参照すると、ＰＴＦＥの量が３０重量％以下の場合に、１５０℃における圧縮永久歪みが４５％以下となることがわかる。【００４９】
（静摩擦係数及び動摩擦係数の測定）
本測定では、各シールリングをそのまま測定サンプルとし、縦型摩擦摩耗試験機を用いた。【００５０】
本測定では、測定サンプルを摺動させる相手材として平均粗さＲｚが６．３μｍの炭素鋼Ｓ４５Ｃを用いた。本測定は、測定サンプルの相手材に対する面圧を０．６５ＭＰａとし、測定サンプルの外周の周速を０．５０ｍ／ｓとし、ＰＶ値を０．３３（ＭＰａ・ｍ／ｓ）として、油中で成り行き温度にて行った。【００５１】
図２Ａは各シールリングの静摩擦係数を示すグラフであり、図２Ｂは各シールリングの動摩擦係数を示すグラフである。図２Ａ及び図２Ｂの横軸はＰＴＦＥの量を示している。なお、図２Ａ及び図２Ｂにおいて、ＰＴＦＥの量が４０重量％である測定サンプルは、１５０℃における圧縮永久歪みが本実施例の許容範囲外であるため省略されている。【００５２】
図２Ａ及び図２Ｂから、静摩擦係数及び動摩擦係数はいずれも、ＰＴＦＥの量の増加に伴って低下することがわかる。特に、静摩擦係数は、ＰＴＦＥの量が２０重量％以上の領域において顕著に減少することがわかり、動摩擦係数は、ＰＴＦＥの量が２５重量％以上の領域において顕著に低下することがわかる。【００５３】
また、静摩擦係数及び動摩擦係数がいずれも０．４５以下である場合に、シールリングにおいて特に良好な摺動特性が得られる。図２Ａ及び図２Ｂを参照すると、ＰＴＦＥの量が２０％以上の場合に、静摩擦係数及び動摩擦係数がいずれも０．４５以下となることがわかる。【００５４】
（ＰＴＦＥの量についての考察）
１５０℃における圧縮永久歪みの測定結果から、シールリングにおけるＰＴＦＥの量は、４０重量％以下であることが好ましく、３５重量％以下であることが更に好ましく、３０重量％以下であることが特に好ましい。また、静摩擦係数及び動摩擦係数の測定結果から、シールリングにおけるＰＴＦＥの量は、２０重量％以上であることが好ましく、２５重量％以上であることが更に好ましい。【００５５】
［シールリングの評価］
各シールリングについて、圧縮永久歪み及び摩擦係数以外観点から評価を行った。具体的には、各シールリングについて、ショアＡ硬度、引っ張り強度、伸び率、及び摩耗量の測定を行った。【００５６】
（ショアＡ硬度の測定）
本測定の測定サンプルは、各シールリングを適当な形状に切り出すことにより作製した。各測定サンプルについて、タイプＡデュロメータを用い、ＪＩＳ  Ｋ７２１５に基づき、ショアＡ硬度を測定した。【００５７】
図３はショアＡ硬度の測定結果を示すグラフである。図４の横軸はＰＴＦＥの量を示している。ショアＡ硬度は、ＰＴＦＥの量が０重量％であるフッ素系エラストマーのみから成る測定サンプルでも７１と充分に高い。更に、ショアＡ硬度は、ＰＴＦＥの量の増加に伴って向上することがわかる。つまり、全ての測定サンプルについて充分に高いショアＡ硬度が得られた。【００５８】
（引っ張り強度及び伸び率の測定）
本測定では、測定サンプルとして、射出成型により得られた、長さ７５ｍｍ、幅５ｍｍ、厚さ２ｍｍのダンベル片を用いた。引っ張り試験は、チャック間距離が２０ｍｍで、テストスピードが５０ｍｍ／ｍｉｎである条件で行った。引っ張り強度（破断強度）は引っ張り試験における最大の応力を示し、伸び率（破断伸度）は引っ張り試験における破断時の伸び率を示す。【００５９】
図４Ａは引っ張り強度の測定結果を示すグラフであり、図４Ｂは伸び率の測定結果を示すグラフである。図４Ａ及び図４Ｂの横軸はＰＴＦＥの量を示している。【００６０】
図４Ａから、引っ張り強度は、ＰＴＦＥの量が５０重量％の測定サンプルでは大きく低下していることがわかる。一方、ＰＴＦＥの量が４０重量％以下の領域では、いずれも良好な引っ張り強度が得られている。特に、ＰＴＦＥの量が３５重量％以下の測定サンプルでは特に良好な引っ張り強度が得られた。【００６１】
図４Ｂから、伸び率は、ＰＴＦＥの量が３５〜５０質量％の測定サンプルで大きく低下していることがわかる。つまり、ＰＴＦＥの量が３０重量％以下の領域では、いずれも良好な伸び率が得られている。ＰＴＦＥの量が３５重量％の測定サンプル及びＰＴＦＥの量が４０重量％の測定サンプルの伸び率は、許容範囲内であった。また、図１においてＰＴＦＥの圧縮永久歪みが４０％以下となる、ＰＴＦＥの量が約２９重量％以下の領域において、特に良好な伸び率が得られることが確認された。【００６２】
（磨耗量の測定）
本測定では、ＰＴＦＥの量が２５重量％であるシールリングをそのまま測定サンプルとし、縦型摩擦摩耗試験機を用いた。【００６３】
本測定では、測定サンプルを摺動させる相手材として平均粗さＲｚが６．３μｍの炭素鋼Ｓ４５Ｃを用いた。本測定は、測定サンプルの相手材に対する面圧を０．６５ＭＰａとし、測定サンプルの外周の周速を０．５０ｍ／ｓとし、ＰＶ値を０．３３（ＭＰａ・ｍ／ｓ）として、油中で成り行き温度にて１時間の摩耗試験を行った。【００６４】
図５Ａは摩耗試験前における測定サンプルの表面（摺動面）の写真であり、図５Ｂは摩耗試験後における測定サンプルの表面（摺動面）の写真である。図５Ｂでは、目立った摺動痕が観察されず、摩耗試験において測定サンプルが相手材に対してスムーズに摺動していることが確認された。【００６５】
また、摩耗試験前の測定サンプルの厚さと摩耗試験後の測定サンプルの厚さとの差で求められるシールリングの摩耗量は１３μｍであり、非常に少なかった。このように、本実施形態に係るシールリングでは、優れた摺動特性により摩耗による劣化が抑制されることが確認された。【００６６】
以上、本発明の実施形態について説明したが、本発明は上述の実施形態にのみ限定されるものではなく、本発明の要旨を逸脱しない範囲内において種々変更を加え得ることは勿論である。【００６７】
例えば、本実施形態に係るシールリングはフッ素系エラストマー及びフッ素樹脂のみから成る。しかし、シールリングの主成分がフッ素系エラストマー及びフッ素樹脂であれば、シールリングに各種添加物などの副成分が含まれていても本発明の目的を達成することができる。
【図１】
2015141442.tif 000003
【図２Ａ】
2015141442.tif 000004
【図２Ｂ】
2015141442.tif 000005
【図３】
2015141442.tif 000006
【図４Ａ】
2015141442.tif 000007
【図４Ｂ】
2015141442.tif 000008
【図５Ａ】
2015141442.tif 000009
【図５Ｂ】
2015141442.tif 000010
【国際調査報告】
2015141442.tif 000011
2015141442.tif 000012
2015141442.tif 000013
2015141442.tif 000014